(57)【要約】【課題】強度等を維持しつつ、飛距離等の打撃性能および打撃時における主に打撃音による打球感も改善し、さらには設計自由度も高いゴルフクラブヘッド、ゴルフクラブおよびゴルフクラブヘッドの製造方法を提供する。【解決手段】本発明のゴルフクラブヘッドは、ゴルフボールを打撃するフェース面を備えるフェース部、ソール部、クラウン部、およびサイド部を有し、フェース部、ソール部、クラウン部およびサイド部により外殻構造が構成されたものである。このゴルフクラブヘッドは、ソール部、クラウン部およびサイド部のうち、少なくとも１つの部材が、液体金属を用いた熱処理が施されたものであり、液体金属を用いた熱処理が施された部材は最も薄い部分の厚さが０．２〜０．５ｍｍである。【選択図】図２
2007282848.tif 000002
【特許請求の範囲】
【請求項１】
ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドであって、
前記ソール部、前記クラウン部、および前記サイド部のうち、少なくとも１つの部材は、液体金属を用いた熱処理が施されたものであり、前記液体金属を用いた熱処理が施された前記部材は、最も薄い部分の厚さが０．２〜０．５ｍｍであることを特徴とするゴルフクラブヘッド。
【請求項２】
前記部材は、クラウン部である請求項１に記載のゴルフクラブヘッド。
【請求項３】
ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドであって、
前記フェース部は、鍛造により成形され、さらに液体金属を用いた熱処理が施されたものであるとともに、前記フェース部は、比重が４．８〜５．１、ヤング率が１１５〜１４０ＧＰａであることを特徴とするゴルフクラブヘッド。
【請求項４】
前記フェース部は、中央部の厚さが２．８〜３．５ｍｍである請求項３に記載のゴルフクラブヘッド。
【請求項５】
さらに、前記ソール部、前記クラウン部、および前記サイド部のうち、少なくとも１つの部材は、液体金属を用いた熱処理が施されたものであり、前記液体金属を用いた熱処理が施された前記部材は、最も薄い部分の厚さが０．２〜０．５ｍｍである請求項４に記載のゴルフクラブヘッド。
【請求項６】
前記請求項１〜５のいずれか１項に記載のゴルフクラブヘッドを有することを特徴とするゴルフクラブ。
【請求項７】
ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドの製造方法であって、
前記フェース部、前記ソール部、前記クラウン部、および前記サイド部を作製する工程と、
前記ソール部、前記クラウン部、および前記サイド部のうち、少なくとも１つの部材を、液体金属を用いて熱処理する工程と、
前記フェース部、前記ソール部、前記クラウン部、および前記サイド部を相互に接合する工程とを有することを特徴とするゴルフクラブヘッドの製造方法。
【発明の詳細な説明】
【技術分野】
【０００１】
本発明は、強度、および飛距離等の打撃性能を維持しつつ、打撃時における主に打撃音による打球感も改善し、さらには設計自由度も高いゴルフクラブヘッド、ゴルフクラブおよびゴルフクラブヘッドの製造方法に関するものである。
【背景技術】
【０００２】
近年、飛距離などの打撃性能が向上されたゴルフクラブヘッドが提案されている（特許文献１等参照）。
特許文献１には、液体金属を用いた熱処理が施されたチタン合金材料を用いたウッド型ゴルフクラブヘッドが開示されている。
図５に示すように、特許文献１に開示されたゴルフクラブヘッド１００は、中空構造であり、シャフト（図示せず）に接続されたホーゼル部１０２と、ホーゼル部１０２に接合されて中空部１０４の上部を形成するクラウン部１０６と、クラウン部１０６に接続されて中空部１０４の底部を形成するソール部１０８と、クラウン部１０６およびソール部１０８に接続されて中空部１０４の前面を形成するフェース部１１０とからなるものである。これらの部品が互いに溶接により接合されている。
【０００３】
特許文献１における液体金属による熱処理においては、ゴルフクラブヘッドを構成する部品を、構成する部品の合金成分が固溶体に溶解する固溶温度よりも高く、かつ構成する部品の融点よりも低い温度にあらかじめ加熱して保持してある初期加熱槽内の液体リチウム内に直接浸漬して、構成する部品が固溶体を形成するまで保持する初期加熱工程と、冷却槽内の液体リチウムを、固溶温度よりも低い温度にあらかじめ保持し、初期加熱工程の後に冷却槽内の液体リチウム内にゴルフクラブヘッドを構成する部品を直接浸漬して冷却して過飽和固溶体を得るリチウム浸漬冷却工程と、リチウム浸漬冷却工程の後にゴルフクラブヘッドを構成する部品を室温まで冷却する第２の冷却工程と、その後に、室温よりも高い時効温度に保った再加熱槽内にゴルフクラブヘッドを構成する部品を入れて保持する再加熱工程とを有するものである。
【０００４】
特許文献１においては、上述の熱処理により、ゴルフクラブヘッド１００を構成する部品について、強度およびヤング率を高くすることができるため、肉厚を薄くすることができる。これにより、ゴルフクラブヘッド１００を軽量化することができる。
また、フェース部１１０について、肉厚を薄くすることができ、ゴルフクラブヘッド１００を軽量化するとともに、ゴルフボールの打撃時にフェース部１１０の撓みを大きくすることができ、反発係数を大きくすることができる。
【０００５】
【特許文献１】特開２００６−１６６９１号公報
【発明の開示】
【発明が解決しようとする課題】
【０００６】
しかしながら、特許文献１のゴルフクラブヘッドにおいては、液体金属を用いた熱処理を施したチタン合金を用いることにより、軽量化を図り、反発係数を高くして、ゴルフボールの飛距離を向上させることができるものの、打球感については何ら考慮されていない。ゴルファは、単に飛距離だけではなく、ゴルフボール打撃時の打球感についても、良好なものを望んでいる。特許文献１のゴルフクラブヘッドでは、必ずしも良好な打撃音が得られるとは限らない。
【０００７】
本発明の目的は、前記従来技術に基づく問題点を解消し、強度等を維持しつつ、飛距離等の打撃性能および打撃時における主に打撃音による打球感も改善し、さらには設計自由度も高いゴルフクラブヘッド、ゴルフクラブおよびゴルフクラブヘッドの製造方法を提供することにある。
【課題を解決するための手段】
【０００８】
上記目的を達成するために、本発明の第１の態様は、ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドであって、前記ソール部、前記クラウン部、および前記サイド部のうち、少なくとも１つの部材は、液体金属を用いた熱処理が施されたものであり、前記液体金属を用いた熱処理が施された前記部材は、最も薄い部分の厚さが０．２〜０．５ｍｍであることを特徴とするゴルフクラブヘッドを提供するものである。
【０００９】
本発明において、前記部材は、クラウン部であることが好ましい。
【００１０】
また、本発明の第２の態様は、ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドであって、
前記フェース部は、液体金属を用いた熱処理が施されたものであり、さらに前記フェース部は、比重が４．８〜５．１、ヤング率が１１５〜１４０ＧＰａであり、鍛造により成形されたものであることを特徴とするゴルフクラブヘッドを提供するものである。
【００１１】
本発明において、前記フェース部は、中央部の厚さが２．８〜３．５ｍｍであることが好ましい。
【００１２】
また、本発明において、さらに、前記ソール部、前記クラウン部、および前記サイド部のうち、少なくとも１つの部材は、液体金属を用いた熱処理が施されたものであり、前記液体金属を用いた熱処理が施された前記部材は、最も薄い部分の厚さが０．２〜０．５ｍｍであることが好ましい。
本発明においても、前記部材はクラウン部であることが好ましい。
【００１３】
また、本発明の第３の態様は、上記本発明の第１の態様のゴルフクラブヘッドまたは上記本発明の第２の態様のゴルフクラブヘッドを有することを特徴とするゴルフクラブを提供するものである。
【００１４】
さらに、本発明に第４の態様は、ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドの製造方法であって、前記フェース部、前記ソール部、前記クラウン部、および前記サイド部を作製する工程と、前記ソール部、前記クラウン部、および前記サイド部のうち、少なくとも１つの部材を、液体金属を用いて熱処理する工程と、前記フェース部、前記ソール部、前記クラウン部、および前記サイド部を相互に接合する工程とを有することを特徴とするゴルフクラブヘッドの製造方法を提供するものである。
【発明の効果】
【００１５】
本発明のゴルフクラブヘッドおよびゴルフクラブは、ゴルフボールを打撃するフェース面を備えるフェース部、ソール部、クラウン部、およびサイド部を有し、これらのフェース部、ソール部、クラウン部およびサイド部により外殻構造を構成し、ソール部、クラウン部およびサイド部のうち、少なくとも１つの部材を、液体金属を用いた熱処理を施したものとし、液体金属を用いた熱処理を施した部材の最も薄い部分の厚さを０．２〜０．５ｍｍとすることにより、ゴルフボールの打撃時に、液体金属を用いた熱処理を施した部材は、厚さが薄い部分があるため、ロフト角度が大きくなる方向にフェース部が変位する。このため、打撃したゴルフボールの打ち出し角度が高くなる。さらには、フェース部のロフト角度が大きくなる方向への変位により、ゴルフボールにはバックスピンと反対側の回転方向に回転がかかり、スピン量が小さくなる。すなわち、低スピン化される。このようにして、高打出し、低スピンが実現され、飛距離等について優れた打撃性能を得ることができる。
【００１６】
さらに、本発明のゴルフクラブヘッドおよびゴルフクラブにおいては、少なくともソール部、クラウン部およびサイド部のうち、少なくとも１つの部材に液体金属を用いて熱処理を施し、この部材の厚さ薄くするため、フェース部が大きく変形することがないため、金属音が高音になり、ゴルファにとって好ましい打球感を得ることができる。
また、本発明のゴルフクラブヘッドおよびゴルフクラブにおいては、液体金属を用いて熱処理を施しているため、部材の厚さ薄くしても強度および耐久性についても所定のレベルを維持することができる。
【発明を実施するための最良の形態】
【００１７】
以下に、添付の図面に示す好適実施形態に基づいて、本発明のゴルフクラブヘッド、ゴルフクラブおよびゴルフクラブヘッドの製造方法を詳細に説明する。
【００１８】
図１は、本発明の第１の実施形態に係るゴルフクラブを示す分解斜視図である。図２（ａ）は、図１に示すゴルフクラブヘッドの正面図であり、（ｂ）は、図２（ａ）の模式的側断面図である。
図１に示すように、ゴルフクラブ１０は、ゴルフクラブヘッド２０と、ゴルフクラブシャフト４０とを有する。
ゴルフクラブヘッド２０は、フェース部２２、ソール部２４、クラウン部２６、サイド部２８、２９およびホーゼル部３０を有する中空構造体である。
【００１９】
本実施形態のゴルフクラブヘッド２０では、フェース部２２、ソール部２４、クラウン部２６およびサイド部２８、２９は、それぞれ板状に成形されており、これらの部材が相互に接合されて外殻構造を構成している。また、ソール部２４、クラウン部２６およびサイド部２８、２９によりバック体が構成される。このバック体においては、ソール部２４、クラウン部２６およびサイド部２８、２９により開口部が形成される。この開口部にフェース部２２が接合されている。
【００２０】
なお、フェース部２２の形態は、平板状でもよく、一般にカップフェースと呼ばれている形態のものでもよい。また、フェース部２２は、厚さｔが、２．８〜３．５ｍｍであることが好ましく、反発係数を大きくするため、または軽量化のために、厚さを薄くするものではない。
【００２１】
また、図１および図２（ａ）に示すように、ホーゼル部３０は、ゴルフクラブシャフト４０をゴルフクラブヘッド２０に固定するものであり、クラウン部２６に設けられている。このホーゼル部３０には、ゴルフクラブシャフト４０が挿入される開口部３２が設けられている。ゴルフクラブシャフト４０は、ゴルフクラブヘッド２０にソケット４２を介して固定される。このソケット４２には、ゴルフクラブシャフト４０を挿通可能な開口部４４が設けられている。
【００２２】
フェース部２２は、その表面がゴルフボールを打撃するフェース面２３となるものである。このフェース面２３のトウ側からヒール側に向かう水平方向に伸びたスコアラインＬが、例えば、３本平行に形成されている。
【００２３】
本実施形態のゴルフクラブヘッド１０においては、バック体を構成するソール部２４、クラウン部２６およびサイド部２８、２９のうち、例えば、クラウン部２６が液体金属を用いた熱処理が施されたものである。
また、図２（ｂ）に示すように、クラウン部２６は、肉厚が一定ではなく、その中央に厚さが最も薄い部分がある。この最も薄い部分における肉厚ｄは０．２〜０．５ｍｍであることが好ましく、それ以外の部分の肉厚は、０．６〜０．８ｍｍ程度である。
【００２４】
本実施形態における液体金属を用いた熱処理とは、例えば、液体金属として、液体リチウムを用いるものであり、急速加熱と急速冷却を行うものである。
この液体リチウムを用いた熱処理においては、先ず、合金材の合金成分が固溶体に溶解する固溶温度よりも高く、かつ合金材の融点よりも低い温度に液体リチウムを保持しておき、この液体リチウム内に合金材を直接浸漬して合金材が固溶体を形成するまで保持する。
次に、固溶温度よりも低い温度に保持された液体リチウムに、合金材を直接浸漬して冷却して過飽和固溶体を得る。
次に、合金材を液体リチウムから取り出し、合金材を室温まで冷却する。
次に、室温よりも高い時効温度に合金材を保持する。
以上の工程によりなされる熱処理が、本実施形態における液体金属を用いた熱処理である。この液体金属を用いた熱処理により、強度が高くなるとともに、ヤング率も高くなる。これにより、ゴルフクラブヘッドのバック体を構成する部材に肉厚が薄い部分を設けても、ゴルフクラブヘッドにおいて所定の強度および耐久性を維持することができる。
【００２５】
本実施形態において、クラウン部２６に厚さが薄い部分を設けることにより、ゴルフボール打撃時に、バック体における他のソール部２４およびサイド部２８、２９よりもクラウン部２６が容易に変形する。これにより、ゴルフボール打撃時にフェース部２２のロフト角度が初期のロフト角度よりも大きくなる。このため、ゴルフボールの打ち出し角度を高くすることができる。また、フェース部２２のロフト角度が大きくなる方向への変位により、ゴルフボールにバックスピンと反対側の回転方向に回転がかかりスピン量が小さくなる。すなわち、低スピン化される。これにより、高打出し、低スピンを実現することができ、大きな飛距離が得られ、優れた打撃性能を得ることができる。
【００２６】
さらに、本実施形態においては、クラウン部２６を、液体金属を用いて熱処理を施すことにより、さらに肉厚が薄い部分を設けるため、フェース部２２については、厚さを薄くすることがないため、フェース部２２自体の強度が低下するものでもなく、さらにはフェース部２２の変形も促進されるものではないため、ゴルフボールの打撃時において、金属音が高音になり、ゴルファにとって好ましい打球感を得ることができる。
【００２７】
また、本実施形態においては、液体金属を用いて熱処理が施された部材は、クラウン部２６に限定されるものではなく、バック体を構成するソール部２４、クラウン部２６、およびサイド部２８、２９のうち、少なくとも１つの部材に、肉厚が薄い部分を設け、液体金属を用いて熱処理が施されていればよい。この場合においても、バック体が変形し、フェース部２２をロフト角度が大きくなるように変位させることができる。このため、ゴルフボールの打ち出し角度を高くすることができるとともに、スピン量を少なくすることができ、高打出し、および低スピンを実現することができる。これにより、飛距離が得られ、優れた打撃性能を得ることができる。
【００２８】
なお、バック体を構成するソール部２４、クラウン部２６、およびサイド部２８、２９の全ての部材に、肉厚が薄い部分を設け、液体金属を用いて熱処理を施し、ゴルフボール打撃時に、バック体全体を容易に変形させることが好ましい。これにより、フェース部２２をロフト角度が大きくなるように容易に変位させることができる。このため、ゴルフボールの打ち出し角度を高くすることが容易にできるとともに、スピン量を少なくすることができ、高打出し、および低スピンを容易に実現することができる。これにより、飛距離が得られ、優れた打撃性能を容易に得ることができる。
【００２９】
本実施形態においては、液体金属を用いて熱処理を施しているため、肉厚が薄い部分（肉厚が０．２〜０．５ｍｍ）を設けても、強度および耐久性についても所定のレベルを維持することができる。
また、本実施形態において、肉厚が薄い部分を設ける位置は、特に限定されるものではなく、各部材の略中央部よりフェースバック側に設けることが好ましい。
本発明において、フェース部、クラウン部、およびソール部における略中央部とは、それぞれ、ゴルフクラブヘッドの重心位置から半径１０ｍｍの範囲内の領域のことである。
また、本発明において、サイド部における略中央部とは、ゴルフクラブヘッドの最大高さの３５％の位置から５ｍｍの範囲内の領域のことである。
【００３０】
また、本実施形態においては、肉厚が薄い部分を設けることにより、部材を軽量化でき、軽量化した分の質量を質量マージンとすることができ、設計自由度が高くなる。さらには、この質量マージン分の錘をソール部２４に配置することにより、低重心化を図ることもできる。
【００３１】
さらに、本実施形態においては、液体金属を用いて熱処理を施されるソール部２４、クラウン部２６、またはサイド部２８、２９は、チタン合金により形成されることが好ましい。このチタン合金としては、例えば、神戸製鋼所社製、ＫＳ１２０（商品名（組成：Ｔｉ−０．５Ｆｅ−０．３Ｏ−０．６Ｓｉ））、神戸製鋼所社製、Ｔｉ−８１１−Ｃ（組成：Ｔｉ−８Ａｌ−１Ｍｏ−１Ｖ−０．１５Ｃ）、およびＴｉ−１５Ｖ−３Ｃｒ−３Ａｌ−３Ｓｎの組成を有するチタン合金を用いることができる。
また、チタン合金としては、ＪＦＥホールディング社製、ＳＰ７００（商品名（組成：Ｔｉ−４．５Ａｌ−３Ｖ−２Ｍｏ−２Ｆｅ））を用いることができる。
さらには、チタン合金としては、大同特殊鋼社製、ＶＬＴｉ（商品名（組成：Ｔｉ−６Ａｌ−１Ｆｅ））および大同特殊鋼社製、ＣＡＴｉ（商品名（組成：Ｔｉ−３Ａｌ−１３Ｃｒ−１Ｆ））ならびに新日本製鉄社製、５１ＡＦ（商品名（組成：Ｔｉ−５Ａｌ−１Ｆｅ））を用いることができる。
【００３２】
次に、本実施形態のゴルフクラブヘッドの製造方法について説明する。
先ず、ゴルフクラブヘッド２０を構成するフェース部２２、ソール部２４、クラウン部２６、サイド部２８、２９およびホーゼル部３０の各部材を鍛造、または圧延などの機械加工により形成する。
次に、作製するゴルフクラブヘッド２０の仕様に応じて、バック体の構成部品（ソール部２４、クラウン部２６、サイド部２８、２９）に液体金属を用いた熱処理を施す。
本実施形態においては、クラウン部２６（図２（ｂ）参照）が液体金属を用いて熱処理される。
【００３３】
ここで、図３に本発明の液体金属を用いた熱処理を行う熱処理装置について説明する。
図３は、液体金属を用いた熱処理を行う熱処理装置の一例を示す模式図である。
図３に示すように、熱処理装置６０は、筐体６２内に、第１加熱槽６４、冷却槽６６、再加熱槽６８および搬送部７４が設けられている。熱処理の工程順に、第１加熱槽６４、冷却槽６６、および再加熱槽６８が配置されている。また、搬送部７４は、第１加熱槽６４、冷却槽６６、および再加熱槽６８の上方に設けられており、被熱処理材７６を各第１加熱槽６４内、冷却槽６６内および再加熱槽６８内に浸漬させるものである。搬送部７４は、被熱処理材７６を第１加熱槽６４、冷却槽６６、および再加熱槽６８の配置方向Ｈに移動させることができるとともに、垂直方向Ｖに移動可能である。
【００３４】
なお、第１加熱槽６４、冷却槽６６、および再加熱槽６８は、いずれも液体金属として、液体リチウム７０が貯留されている。また、第１加熱槽６４、冷却槽６６、および再加熱槽６８には、それぞれヒータ（図示せず）が設けられており、内部に貯留された液体リチウム７０を加熱し、所定の温度に保持できる。さらに、第１加熱槽６４、冷却槽６６、および再加熱槽６８は、いずれも制御部７２に接続されており、この制御部７２により内部に貯留された液体リチウム７０の温度を制御することができる。
また、制御部７２は搬送部７４にも接続されており、制御部７２は、搬送部７４による被熱処理材７６の各第１加熱槽６４、冷却槽６６および再加熱槽６８への移送の制御も行う。
【００３５】
第１加熱槽６４において、液体リチウム７０の温度は、部材を構成する合金の固溶温度よりも高く、かつその部材を構成する合金の融点よりも低い温度（変態温度）に保持されている。ここで、固溶温度は、部材を構成する合金において合金成分が固溶体に溶解する温度である。
また、冷却槽６６において、液体リチウム７０の温度は、部材を構成する合金の固溶温度よりも低く、かつリチウムの融点（１８１℃）よりも高い温度に保持されている。
【００３６】
さらに、再加熱槽６８において、液体リチウム７０の温度は、リチウムの融点（１８１℃）よりも高い温度、例えば、２００〜６５０℃に保持しておくことが好ましく、さらには３００〜６００℃の範囲に保持することが好ましい。
なお、筐体６２には、液体リチウム（液体金属）７０と反応しない不活性ガスが充填されており、筐体６２内は不活性ガス雰囲気である。
【００３７】
次に、熱処理装置６０による液体金属を用いた熱処理について説明する。
熱処理工程に際して、クラウン部２６の表面に付着した汚れおよび不純物を取り除いておく。
熱処理工程においては、クラウン部２６が被熱処理材７６として、筐体６２内の搬送部７４に取り付けられる。
先ず、搬送部７４により、クラウン部２６が第１加熱槽６４内の液体リチウム７０に浸漬される。これにより、クラウン部２６は固溶温度よりも高い温度に急激に加熱される。
【００３８】
次に、クラウン部２６が第１加熱槽６４から取り出され、搬送部７４により、クラウン部２６が冷却槽６６内の液体リチウム７０に浸漬される。これにより、クラウン部２６は、その合金成分が固溶体に溶解する固溶温度よりも低い温度まで急激に冷却される。これらの急激な加熱工程および急激な冷却工程を合わせて溶体化処理工程という。
【００３９】
次に、搬送部７４により、クラウン部２６が冷却槽６６から取り出され、リチウムの融点よりも低い温度、例えば、筐体６２中で自然放冷により室温（常温）まで冷却される。この場合、自然放冷ではなく、強制冷却であってもよい。また、冷却槽６６から取り出した後、クラウン部２６を冷却する工程はなくてもよい。
【００４０】
なお、クラウン部２６を冷却槽６６から取り出した後、または室温（常温）まで冷却した後、クラウン部２６は比較的軟らかいため、鍛造または圧延などの機械加工を行ってもよい。このため、クラウン部２６の成形を、クラウン部２６は冷却槽６６から取り出した後、または室温（常温）まで冷却した後に行い、これよりも前の工程では、クラウン部２６の成形前の素材の形態で熱処理を行ってもよい。
【００４１】
次に、搬送部７４により、クラウン部２６を再加熱槽６８の液体リチウム７０に浸漬し再加熱する。この工程は、時効処理工程であり、これにより、強度およびヤング率が向上する。
【００４２】
次に、搬送部７４により、クラウン部２６を再加熱槽６８から取り出し、搬送部７４に保持した状態で、筐体６２内の不活性ガス雰囲気内で常温まで自然冷却する。
【００４３】
次に、筐体６２からクラウン部２６を取り出し、水または超音波による洗浄などにより、付着したリチウムを除去する。このようにして、液体金属を用いた熱処理が行われる。
なお、再加熱槽６８による再加熱は、電気炉または真空炉加熱など他の方法を用いてもよい。
【００４４】
次に、ゴルフクラブヘッド２０を構成するフェース部２２、ソール部２４、クラウン部２６、サイド部２８、２９およびホーゼル部３０の各部材を溶接により接合する。
次に、溶接に接合部を研磨して平坦にする。そして、塗装し、最終的にゴルフクラブヘッド２０を得る。
【００４５】
本実施形態の製造方法においてはクラウン部２６に厚さが薄い部分があっても、変形することなく熱処理ができ、しかも強度およびヤング率を向上させることができる。このように、各部材の変形が抑制されるため、ゴルフクラブヘッド２０の各部材が、ずれることがなく、容易に溶接できる。
なお、部材の厚さが０．５ｍｍ以下である場合には、ろう付けまたは接着が好ましい。また、溶接を行う場合には、部材の接合部の厚さを、部材本来の厚さよりも厚くすることが好ましい。
また、熱処理する部材は、クラウン部２６に限定されるものではなく、上述のように、図２（ｂ）に示すバック体を構成するソール部２４、クラウン部２６およびサイド部２８、２９の少なくとも１つの部材であればよい。熱処理する部材は、製造されるゴルフクラブヘッドの仕様により、適宜選択される。
【００４６】
次に、本発明の第２の実施形態のゴルフクラブヘッドについて説明する。
図４は、本発明の第２の実施形態に係るゴルフクラブヘッドを示す模式的側断面図である。なお、図１〜図２（ａ）および（ｂ）に示す第１の実施形態のゴルフクラブヘッド２０と同一構成物には、同一符号を付してその詳細な説明については省略する。
【００４７】
図４に示す本実施形態のゴルフクラブヘッド２０ａは、第１の実施形態のゴルフクラブヘッド２０（図２（ｂ）参照）に比して、フェース部５０の構成、およびクラウン部５４の構成が異なり、それ以外の構成は、第１の実施形態のゴルフクラブヘッド２０と同様の構成であり、その詳細な説明は省略する。
また、本実施形態のゴルフクラブヘッド２０ａにおいては、第１の実施形態のゴルフクラブヘッド２０と共通する構成物については、同様の組成のものを用いることができる。
さらには、本実施形態のゴルフクラブヘッド２０ａにおいても、ホーゼル部（図示せず）が設けられており、第１の実施形態のゴルフクラブ１０（図１参照）と同様に、ホーゼル部に、ゴルフクラブシャフト４０（図１参照）がソケット４２（図１参照）を介して固定されている。
【００４８】
本実施形態においては、フェース部５０が鍛造により成形され、さらに液体金属を用いた熱処理が施されたものである。このフェース部５０の表面がフェース面５２となる。
また、フェース部５０は、比重が４．８〜５．１、ヤング率が１１５〜１４０ＧＰａである。
このように比重が４．８〜５．１、ヤング率が１１５〜１４０ＧＰａを満たすものとしては、例えば、チタン合金がある。このチタン合金としては、例えば、神戸製鋼所社製、ＫＳ１２０（商品名（組成：Ｔｉ−０．５Ｆｅ−０．３Ｏ−０．６Ｓｉ））、神戸製鋼所社製、Ｔｉ−８１１−Ｃ（組成：Ｔｉ−８Ａｌ−１Ｍｏ−１Ｖ−０．１５Ｃ）、およびＴｉ−１５Ｖ−３Ｃｒ−３Ａｌ−３Ｓｎの組成を有するチタン合金を用いることができる。
また、チタン合金としては、ＪＦＥホールディング社製、ＳＰ７００（商品名（組成：Ｔｉ−４．５Ａｌ−３Ｖ−２Ｍｏ−２Ｆｅ））を用いることができる。
さらには、チタン合金としては、大同特殊鋼社製、ＶＬＴｉ（商品名（組成：Ｔｉ−６Ａｌ−１Ｆｅ））および大同特殊鋼社製、ＣＡＴｉ（商品名（組成：Ｔｉ−３Ａｌ−１３Ｃｒ−１Ｆ））ならびに新日本製鉄社製、５１ＡＦ（商品名（組成：Ｔｉ−５Ａｌ−１Ｆｅ））を用いることができる。
【００４９】
また、フェース部５０は、厚さｔが、２．８〜３．５ｍｍであることが好ましく、反発係数を大きくするため、または軽量化のために、厚さを薄くするものではない。
本実施形態においては、ヤング率が低いものを、液体金属を用いた熱処理により、ヤング率を上げることができる。これにより、フェース部５０として、所定の強度および耐久性を保持しつつ、同じ反発係数でもフェース部５０の厚さを薄くすることができる。このため、質量マージンを多くすることができ、より低重心、より深重心にできるので、飛距離を伸ばすことができる。
また、本実施形態のフェース部においては、ヤング率が向上されているため、金属音が高音になり、ゴルファにとって好ましい打球感を得ることができる。
【００５０】
また、本実施形態においては、クラウン部５４は、厚さが薄い部分がなく、厚さが一定であり、それ以外は、第１の実施形態のクラウン部２６と同様の構成である。
本実施形態においては、バック体を構成するソール部２４、クラウン部５４、およびサイド部２８、２９は、いずれも液体金属を用いた熱処理が施されるものではなく、肉厚が薄い部分がないものである。
【００５１】
なお、本実施形態においても、第１の実施形態と同様の効果が得られることは言うまでもない。また、本実施形態のゴルフクラブヘッド２０ａを用いたゴルフクラブについても同様の効果を得ることができる。
【００５２】
また、第２の実施形態のゴルフクラブヘッド２０ａの製造方法においては、丸棒を鍛造し、フェース部５０に成形し、さらに液体金属を用いた熱処理を施す。フェース部５０以外の各部材は、鍛造、または鋳造などの種々の方法を用いて形成する。
次に、各部材を溶接により接合する。次に、溶接部を研磨し、平坦にし、塗装する。これにより、最終的にゴルフクラブヘッド２０ａが得られる。
なお、本実施形態においても、第１の実施形態のゴルフクラブヘッド２０のように、バック体を構成するクラウン部５４に液体金属を用いて熱処理を施し、厚さが薄い部分を設けてもよい。この場合、ゴルフボール打撃時にクラウン部５４が変形し、フェース部５０をロフト角度が大きくなるように変位させることができる。このため、ゴルフボールの打ち出し角度を高くすることができるとともに、スピン量を少なくすることができ、高打出し、および低スピンを実現することができる。
【００５３】
さらに、第１の実施形態のゴルフクラブヘッド２０のように、バック体を構成するソール部２４、クラウン部５４、およびサイド部２８、２９のうち、少なくとも１つの部材に、厚さが薄い部分を設け、液体金属を用いて熱処理を施してもよい。この場合、本実施形態のゴルフクラブヘッド２０ａにおいても、バック体を構成するソール部２４、クラウン部５４、およびサイド部２８、２９のうち、クラウン部５４に厚さが薄い部分を設けることが好ましい。クラウン部５４に厚さが薄い部分を設けることにより、第１の実施形態のゴルフクラブヘッド２０で説明したように、フェース部５０がロフト角度が大きくなるように傾き易くなり、結果、高打出し、および低スピンを容易に実現することができる。
【００５４】
さらにまた、バック体を構成するソール部２４、クラウン部２６、およびサイド部２８、２９の全ての部材に液体金属を用いて熱処理を施し、肉厚が薄い部分を設けてもよい。これにより、フェース部５０をロフト角度が更に一層大きくなるように変位させることができ、ゴルフボールの打ち出し角度を更に一層高くすることができるとともに、スピン量を更に一層少なくすることができる。
また、打球感についても、金属音が高音になり、ゴルファにとって好ましい打球感を得ることができる。
【００５５】
また、本実施形態においても、第１の実施形態のゴルフクラブヘッド２０のように、肉厚が薄い部分を設けることにより、部材を軽量化でき、軽量化した分の質量を質量マージンとすることができ、設計自由度が高くなる。さらには、この質量マージン分の錘をソール部２４に配置することにより、低重心化を図ることもできる。
【００５６】
本発明は、基本的に以上のようなものである。以上、本発明のゴルフクラブヘッド、ゴルフクラブおよびゴルフクラブヘッドの製造方法について詳細に説明したが、本発明は上記実施形態に限定されず、本発明の主旨を逸脱しない範囲において、種々の改良または変更をしてもよいのはもちろんである。
【実施例１】
【００５７】
以下、本発明のゴルフクラブヘッドの実施例について、本発明の範囲から外れる比較例と比較して具体的に説明する。
【００５８】
本実施例は、第１の実施形態のゴルフクラブヘッドに関するものである。
本実施例においては、下記表１および表４に示す構成を有する実験例１〜実験例９および基準例のゴルフクラブヘッドについて、耐久性、打球感、設計自由度、および飛距離を評価項目として、各評価項目について、基準例を基準（１００）として相対的に評価した。各評価項目（耐久性、打球感、設計自由度、および飛距離）の評価結果を下記表４に示す。
【００５９】
なお、実験例１については、第１の実施形態のゴルフクラブヘッド２０（図２（ｂ）参照）に、クラウン部を炉で熱処理したものを用いた。
また、実験例２〜４については、第１の実施形態のゴルフクラブヘッド２０（図２（ｂ）参照）の構成のものを用いた。
また、実験例５〜７については、第１の実施形態のゴルフクラブヘッド２０（図２（ｂ）参照）において、サイド部およびソール部にも厚さが薄い部分を設けた構成のものを用いた。
【００６０】
また、実験例８については、第１の実施形態のゴルフクラブヘッド２０（図２（ｂ）参照）において、クラウン部に厚さが薄い部分がなく、サイド部に厚さが薄い部分を設けた構成のものを用いた。
また、実験例９については、第１の実施形態のゴルフクラブヘッド２０（図２（ｂ）参照）において、クラウン部に厚さが薄い部分がなく、ソール部に厚さが薄い部分を設けた構成のものを用いた。
【００６１】
基準例のゴルフクラブヘッドは、フェース部、ソール部、クラウン部およびサイド部を有するものであり、これらが熱処理されることなく溶接により接合されているものである。
【００６２】
なお、本実施例においては、横浜ゴム株式会社製  ＴＲＸ−ＤＵＯ  Ｍ４０（商品名）用のゴルフクラブシャフトを各ゴルフクラブヘッドに取り付けてゴルフクラブを作製し、以下に示す耐久性、打球感および飛距離の試験を行った。このゴルフクラブの長さは、４５インチである。
また、本実施例の各試験（耐久性、打球感および飛距離）は、特に断りがないかぎり、ゴルフボールには、横浜ゴム社製  ＴＲＸ（商品名）ボールを用いた。
【００６３】
また、下記表１の「材質」の「フェース部」の欄に示す「ＳＰ７００（商品名）圧延」は、組成がＴｉ−４．５Ａｌ−３Ｖ−２Ｆｅ−２Ｍｏであり、ヤング率が１１５ＧＰａであるものを圧延して成形したことを示す。また、「クラウン部」、「サイド部」および「ソール部」の欄に示す「１５−３−３−３」は、組成がＴｉ−１５Ｖ−３Ｃｒ−３Ａｌ−３Ｓｎであり、ヤング率が８５ＧＰａである。
【００６４】
また、下記表１の「厚さ」の欄に示す数値は、各部材の中央部における値を示す。
本発明において、フェース部、クラウン部、およびソール部における略中央部とは、それぞれ、ゴルフクラブヘッドの重心位置から半径１０ｍｍの範囲内の領域のことである。
また、本発明において、サイド部における略中央部とは、ゴルフクラブヘッドの最大高さの３５％の位置から５ｍｍの範囲内の領域のことである。
【００６５】
また、下記表１の「熱処理」の欄に示す「炉」とは、熱処理炉により、溶体化処理と時効処理をしたことを示す。「炉」と示す熱処理炉による溶体化処理と時効処理との条件を下記表２に示す。
また、下記表１の「熱処理」の欄に示す「液体金属」とは、液体金属を用いて、溶体化処理と時効処理をしたことを示す。「液体金属」と示す液体金属による溶体化処理と時効処理との条件を下記表３に示す。
【００６６】
さらに、「無」とは、クラウン部、サイド部、ソール部のみの材質が「１５−３−３−３」のものについてのみ、溶体化処理を施したことを示す。この溶体化処理は、炉内において、温度７８０℃、１５分間保持した後、炉内で空冷したものである。
【００６７】
また、下記表４の「熱処理後のフェース部の物性」の欄に示す「変形」とは、熱処理後の部材の変形の程度を示すものである。
【００６８】
下記表４に示す耐久性については、エアーキャノン試験機を用いて、ゴルフボールを５０ｍ／秒の速度で実験例の各ゴルフクラブヘッドのフェース部の中心部に衝突させて、破壊するまでの打球数を測定した。この場合、基準例が破壊するまでの打球数を１００として、各実験例の耐久性を数値で表した。
【００６９】
また、下記表４に示す打球感については、ヘッドスピードが３４ｍ／秒〜５０ｍ／秒の範囲のアマチュアゴルファとプロゴルファとの合計１００人の各人に試打させて評価した。評価方法としては、各人に、実験例の打球感を「金属音が高音で好きな音で良い打感」に対して、どの程度合っているかについて点数を付けてもらい、その平均値を求めた。この場合、基準例で得られた平均値を１００として、実験例の打球感を数値で表した。
【００７０】
下記表４に示す設計自由度については、基準例の質量マージンを１００として、各実験例の質量マージンを換算し、数値で示したものである。
【００７１】
下記表４に示す飛距離については、各実験例のゴルフクラブについて、ヘッドスピードが３４ｍ／秒〜５０ｍ／秒の範囲のアマチュアゴルファとプロゴルファとの合計１００人の各人に各１０球ずつ打撃して得られた平均値を求めた。この場合、基準例で得られた平均値を１００として、実験例の飛距離を数値で表した。
【００７２】
【表１】
2007282848.tif 000003
【００７３】
【表２】
2007282848.tif 000004
【００７４】
【表３】
2007282848.tif 000005
【００７５】
【表４】
2007282848.tif 000006
【００７６】
上記表４に示すように、実験例１は、クラウン部が炉で熱処理されたものであり、耐久性および打球感が劣るものであった。
実験例２は、クラウン部の薄い部分の厚さが０．１５ｍｍであり、かつ液体金属を用いて熱処理されたものであり、耐久性および打球感が劣るものであった。
実験例３は、クラウン部の厚さが０．６ｍｍであり、かつ液体金属を用いて熱処理されたものであり、打球感および飛距離が劣るものであった。
【００７７】
実験例４は、クラウン部の薄い部分の厚さが０．３５ｍｍであり、耐久性、打球感、設計自由度および飛距離について良好な結果を得ることができた。
実験例５〜７は、クラウン部、サイド部およびソール部の薄い部分の厚さが０．３５ｍｍであり、耐久性、打球感、設計自由度および飛距離について良好な結果を得ることができた。
【００７８】
実験例８は、クラウン部の薄い部分がなくサイド部の薄い部分の厚さが０．３５ｍｍであり、かつ液体金属を用いて熱処理されたものであり、耐久性、打球感、設計自由度および飛距離について良好な結果を得ることができた。
実験例９は、クラウン部の薄い部分がなくソール部の薄い部分の厚さが０．３５ｍｍであり、かつ液体金属を用いて熱処理されたものであり、耐久性、打球感、設計自由度および飛距離について良好な結果を得ることができた。
【実施例２】
【００７９】
次に、本発明の第２実施例について説明する。
本実施例は、第２の実施形態のゴルフクラブヘッドに関するものである。
本実施例においては、下記表５および表８に示す構成を有する実験例１０〜実験例２０および基準例のゴルフクラブヘッドについて、耐久性、打球感、設計自由度、および飛距離を評価項目として、各評価項目について基準例を基準（１００）として相対的に評価した。各評価項目（耐久性、打球感、設計自由度、および飛距離）の評価結果を下記表８に示す。
【００８０】
なお、実験例１０については、第２の実施形態のゴルフクラブヘッド２０ａ（図４参照）において、フェース部に圧延材を用いて、このフェース部を炉で熱処理したものを用いた。
また、実験例１１については、第２の実施形態のゴルフクラブヘッド２０ａ（図４参照）において、フェース部を炉で熱処理したものを用いた。
また、実験例１２については、第２の実施形態のゴルフクラブヘッド２０ａ（図４参照）において、フェース部に圧延材を用いて、このフェース部を炉で熱処理したものを用いた。
【００８１】
また、実験例１３〜１８については、第２の実施形態のゴルフクラブヘッド２０ａ（図４参照）の構成のものを用いた。
また、実験例１９については、第２の実施形態のゴルフクラブヘッド２０ａ（図４参照）において、フェース部にヤング率が低いものを用いた。
また、実験例２０については、第２の実施形態のゴルフクラブヘッド２０ａ（図４参照）において、フェース部にヤング率が高いものを用いた。
基準例のゴルフクラブヘッドは、第１実施例と同じものを用い、その詳細な説明は省略する。
【００８２】
また、下記表５の「材質」の「フェース部」の欄に示す「ＳＰ７００（商品名）鍛造」は、組成がＴｉ−４．５Ａｌ−３Ｖ−２Ｆｅ−２Ｍｏであり、ヤング率が１１５ＧＰａである丸棒を鍛造して成形したことを示す。
また、下記表５の「熱処理」の欄に示す「炉」とは、熱処理炉により、溶体化処理と時効処理をしたことを示す。「炉」と示す熱処理炉による溶体化処理と時効処理との条件を下記表６に示す。
また、下記表５の「熱処理」の欄に示す「液体金属」とは、液体金属を用いて、溶体化処理と時効処理をしたことを示す。「液体金属」と示す液体金属による溶体化処理と時効処理との条件を下記表７に示す。
なお、それ以外については、下記表５および表８においては、第１実施例の上記表１および表４と同様であるため、その詳細な説明は省略する。
【００８３】
また、耐久性、打球感、設計自由度、および飛距離の評価方法は、第１実施例と同じであり、その詳細な説明も省略する。
【００８４】
【表５】
2007282848.tif 000007
【００８５】
【表６】
2007282848.tif 000008
【００８６】
【表７】
2007282848.tif 000009
【００８７】
【表８】
2007282848.tif 000010
【００８８】
上記表８に示すように、実験例１０は、フェース部に圧延材を用いて、このフェース部を炉で熱処理したものであり、設計自由度および飛距離が劣るものであった。
実験例１１は、フェース部に鍛造材を用いて、このフェース部を炉で熱処理したものであり、設計自由度および飛距離が劣るものであった。
実験例１２は、フェース部に圧延材を用いて、このフェース部を炉で熱処理したものであり、打球感および設計自由度が劣るものであった。
【００８９】
実験例１３、１４および実験例１８は、フェース部に鍛造材を用い、かつ液体金属を用いて熱処理されたものであるため、耐久性、打球感、設計自由度および飛距離について良好な結果を得ることができた。
【００９０】
実験例１５は、フェース部の厚さが３．２ｍｍであり、設計自由度および飛距離が劣るものであった。
実験例１６は、フェース部の厚さが薄く２．６ｍｍであり、耐久性および打球感が劣るものであった。
実験例１７は、フェース部の厚さが厚く３．７ｍｍであり、設計自由度および飛距離が劣るものであった。
【００９１】
実験例１９は、フェース部のヤング率が低く、１１３ＧＰａであり、打球感、設計自由度および飛距離が劣るものであった。
実験例２０は、フェース部のヤング率が高く、１４３ＧＰａであり、耐久性および飛距離が劣るものであった。
【図面の簡単な説明】
【００９２】
【図１】本発明の第１の実施形態に係るゴルフクラブを示す分解斜視図である。
【図２】（ａ）は、図１に示すゴルフクラブヘッドの正面図であり、（ｂ）は、図２（ａ）の模式的側断面図である。
【図３】液体金属を用いた熱処理を行う熱処理装置の一例を示す模式図である。
【図４】本発明の第２の実施形態に係るゴルフクラブヘッドを示す模式的側断面図である。
【図５】特許文献１に開示されたゴルフクラブヘッドを示す模式的側断面図である。
【符号の説明】
【００９３】
１０  ゴルフクラブ
２０、２０ａ  ゴルフクラブヘッド
２２、５０  フェース部
２３、５２  フェース面
２４  ソール部
２６、５４  クラウン部
２８、２９  サイド部
３０  ホーゼル部
４０  ゴルフクラブシャフト
４２  ソケット
６０  熱処理装置
７０  液体リチウム
【図１】
2007282848.tif 000011
【図２】
2007282848.tif 000012
【図３】
2007282848.tif 000013
【図４】
2007282848.tif 000014
【図５】
2007282848.tif 000015